(57)【特許請求の範囲】
【請求項１】
水と非水系溶媒との混合溶媒中で、精製珪酸ソ−ダと、オルガノシリル化剤とを反応させて得られる、一般式１で表される繰り返し構造単位が、シロキサン結合により結合してラダ−構造を形成し、該ラダ−構造がラダ−構造間で更にシロキサン結合により結合して成る、ポリスチレン換算の重量平均分子量（Ｍｗ）が２，０００〜６，０００である部分シリル化有機珪酸重合体を、酸により中和し、次いで加熱処理して高分子量化することを特徴とする、ポリスチレン換算の重量平均分子量（Ｍｗ）が３万以上である高分子量ポリオルガノシリルシリケートの製造方法。
（一般式１）
【化１】
0003622253.tif 000006
（式中、Ｒ1及びＲ2は、同一または異なって水素原子、ナトリウム原子、または置換シリル基（Ｒ3）（Ｒ4）（Ｒ5）Ｓｉ−であり、繰り返し構造単位ごとに、水素原子、ナトリウム原子または（Ｒ3）（Ｒ4）（Ｒ5）Ｓｉ−をそれぞれ任意にとり得る。ここで、（Ｒ3）は アルキル基またはフェニル基であり、Ｒ4及びＲ5は、同一または異なってアルキル基、アルケニル基、フェニル基、または−ＯＨ基を表す。）
【請求項２】
精製珪酸ソ−ダが、珪酸ソ−ダを水溶性有機溶媒と水との混合溶媒で、珪酸ソ−ダの可溶成分を除去することにより精製したものである請求項１記載の高分子量ポリオルガノシリルシリケートの製造方法。
【請求項３】
部分シリル化有機珪酸重合体のシリル化率が、精製珪酸ソ−ダの使用モル数当たり、４０〜９９．８モル％であることを特徴とする請求項１記載の高分子量ポリオルガノシリルシリケートの製造方法。
【請求項４】
オルガノシリル化剤を珪酸ソーダの混合溶液に添加して、部分シリル化反応させることを特徴とする請求項１記載の高分子量ポリオルガノシリルシリケートの製造方法。
【請求項５】
加熱処理の処理温度が２５℃から反応系溶媒の沸点以下であることを特徴とする請求項１記載の高分子量ポリオルガノシリルシリケートの製造方法。
【発明の詳細な説明】
【０００１】
【産業上の利用分野】
本発明は、種々の産業分野で有用な高分子量のポリオルガノシリルシリケートの製造方法に関する。更に詳しくは、本発明は、耐熱性、絶縁性あるいは低誘電率等の電子部品、配線基盤等に要求される電気的特性に優れたコーティング材として有用であり、また金属、プラスチックあるいはガラス等の各種材料に、耐候性、接着性、撥水性、加工性あるいは耐擦傷性等に優れたコ−ティング材あるいは塗料用材料として有用であり、またはフィルム・シート材料としても有用な高分子量ポリオルガノシリルシリケートの製造方法に関する。
【０００２】
【従来の技術】
従来から珪酸ソーダ（水ガラス）をオルガノシリル化したポリオルガノシリルシリケートは撥水剤として知られていたが、分子量が２万以上の高分子量ポリオルガノシリルシリケートを製造する技術は知られていなかった。
【０００３】
即ち、従来のポリオルガノシリルシリケートの製造技術である特公昭４９−４０６３９号公報には、水ガラスのトリメチルシリル化により、ラダ−型構造のポリトリメチルシリルシリケートが得られることが開示されている。しかし該技術で得られるポリトリメチルシリルシリケートは、高分子量化に必要な官能基を含有しないために、その分子量は、水ガラスの珪酸ソーダ成分の分子量に支配され、実質的に約７，０００以上になることはない。
【０００４】
また特公昭５３−３９２７８号公報によれば、１，０００〜２０，０００程度の分子量のポリオルガノシリルシリケートが得られることが記載されている。しかしながら、該製造法では、珪酸ソ−ダ成分中の低分子量珪酸成分や不純物などの影響も考えられるが、高分子量化反応においてゲル化が生じ易く、コ−ティング材料やフィルム等に使用し得る分子量までに高分子量化されたものは得られなかった。
【０００５】
【発明が解決しようとする課題】
本発明が解決しようとする課題は、前記の従来技術の問題点に鑑み、コ−ティング材料やフィルム等に使用し得る、重量平均分子量３万以上の高分子量ポリオルガノシリルシリケートの工業的製造方法を提供することにある。
【０００６】
【課題を解決するための手段】
本発明者らは、上記課題を解決すべく鋭意検討した結果、まず安価な珪酸ソ−ダ成分（水ガラス）を混合溶媒により沈澱分別することによって製造した、所謂精製珪酸ソ−ダが、本発明の目的に有利に使用出来ることを見い出した。
【０００７】
即ち、本発明者らは該精製法により珪酸ソ−ダの低分子量成分および不純物成分を除去した精製珪酸ソ−ダを、水と非水系溶媒との混合溶媒中で、オルガノシリル化剤と反応させて得たポリスチレン換算の重量平均分子量（Ｍｗ）が２，０００〜６，０００の部分シリル化有機珪酸重合体を、必要に応じて有機極性溶剤を添加し、酸により中和し、次いで加熱処理する製造方法により、
【０００８】
コ−ティング材料やフィルム等に用いられるポリスチレン換算の重量平均分子量（Ｍｗ）が３万〜２００万の極めて高分子量のポリオルガノシリルシリケートが得られることを見い出し、本発明を完成するに至った。
【０００９】
即ち、本発明は、特定の構造単位が、シロキサン結合により結合してラダ−構造を形成し、該ラダ−構造がラダ−構造間で更にシロキサン結合により結合して成る、ポリスチレン換算の重量平均分子量（Ｍｗ）が３万〜２００万の高分子量ポリオルガノシリルシリケートの製造方法である。
【００１２】
即ち本発明は、水と非水系溶媒との混合溶媒中で、精製珪酸ソ−ダと、オルガノシリル化剤とを反応させて得られる、一般式２で表される繰り返し構造単位が、シロキサン結合により結合してラダ−構造を形成し、該ラダ−構造がラダ−構造間で更にシロキサン結合により結合して成る、ポリスチレン換算の重量平均分子量（Ｍｗ）が２，０００〜６，０００の部分シリル化有機珪酸重合体を、酸により中和し、次いで加熱処理して高分子量化することを特徴とする、ポリスチレン換算の重量平均分子量（Ｍｗ）が３万以上である高分子量ポリオルガノシリルシリケートの製造方法である。
【００１３】
（一般式１）
【化２】
0003622253.tif 000002
【００１４】
（式中、Ｒ1及びＲ2は、同一または異なって水素原子、ナトリウム原子、または置換シリル基（Ｒ3）（Ｒ4）（Ｒ5）Ｓｉ−であり、繰り返し構造単位ごとに、水素原子または、ナトリウム原子（Ｒ3）（Ｒ4）（Ｒ5）Ｓｉ−をそれぞれ任意にとり得る。ここで、（Ｒ3）は アルキル基またはフェニル基であり、Ｒ4及びＲ5は、同一または異なってアルキル基、アルケニル基、フェニル基、または−ＯＨ基を表す。）
【００１５】
また本発明は、珪酸ソ−ダを水溶性有機溶媒と水との混合溶媒で、珪酸ソ−ダの可溶成分を除去することにより精製したものである精製珪酸ソ−ダを用いることを特徴とする高分子量ポリオルガノシリルシリケートの製造方法である。
【００１６】
更に本発明は、詳しくは、部分シリル化有機珪酸重合体のシリル化率が、精製珪酸ソ−ダの使用モル数当たり、４０〜９９．８モル％であることを特徴とする高分子量ポリオルガノシリルシリケートの製造方法を含むものである。
【００１７】
また本発明は、詳しくは、オルガノシリル化剤を珪酸ソーダの混合溶液に添加して、部分シリル化反応させることを特徴とする上述の高分子量ポリオルガノシリルシリケートの製造方法、加熱処理の処理温度が２５℃から反応系溶媒の沸点以下であることを特徴とする上述の高分子量ポリオルガノシリルシリケートの製造方法を含むものである。
【００１８】
以下に本発明を、更に詳細に説明する。本発明の高分子量ポリオルガノシリルシリケートの製造方法によれば、高分子量化を阻害する低分子量成分や不純物成分などを除去した精製珪酸ソ−ダを用いることによって、溶媒に可溶性の高分子量ポリオルガノシリルシリケートを得ることができる。
【００１９】
本発明の製造方法により得られる高分子量ポリオルガノシリルシリケートは、図１及び図２に模式図的に示すように、一般式１中のＲ1およびＲ2が水素原子あるいはＲ1およびＲ2を構成するシリル基（Ｒ3）（Ｒ4）（Ｒ5）Ｓｉ−の（Ｒ4）および／または（Ｒ5）が−ＯＨ基を表す場合に、一般式１で表される構造式の繰り返し単位からなるラダ−構造が、シラノ−ル縮合反応により、相互に結合することにより、ポリスチレン換算の重量平均分子量（Ｍｗ）が３万〜２００万、好ましくは３万〜１５０万、更に好ましくは３万〜１００万の高い分子量のポリオルガノシリルシリケート構造を有する。
【００２０】
本発明で使用する珪酸ソ−ダは、工業的に大量に製造され、市販商品としてはＪＩＳ規格品が安価に且つ容易に入手することができる。その中でも、特に化学式、Ｎａ2Ｏ・３ＳｉＯ2で表される水ガラスＪＩＳ規格３号がラダー構造を有しており、本発明に好ましく用いられる。珪酸ソーダの構造を示す模式図を図３に示す。
【００２１】
本発明で言う精製珪酸ソ−ダは、水ガラスの水溶液に水溶性有機溶媒を添加し、所定の混合溶媒組成で分別沈澱することにより精製して得られるものを言う。混合溶媒中の水溶性有機溶媒の量は、用いる珪酸ソ−ダ水溶液の濃度によって異なるが、珪酸ソ−ダ中の低分子量成分、不純物などの高分子量化を阻害する成分を溶解する為に、通常５〜５０重量％、好ましくは８〜４０重量％で用いる。
【００２２】
かかる水溶性有機溶媒の量が５重量％以下であると、精製珪酸ソ−ダの取得収率が低下し、また５０重量％以上になると、高分子量化の阻害となる成分が沈澱するようになり好ましくない。この精製処理により、高分子量化を阻害する珪酸ソ−ダ中の低分子量成分、より具体的には重量平均分子量５００以下の不純物を効果的に除去することができる。
【００２３】
本発明で言う精製珪酸ソ−ダは、比較的狭い分子量分布を有し、ここで、Ｍｗを精製珪酸ソ−ダの重量平均分子量、Ｍｎを数平均分子量とすると、Ｍｗ／Ｍｎが１．８以下、好ましくは１．６〜１．１、更に好ましくは１．４〜１．１、特に好ましくは１．３〜１．１である。
【００２４】
ここで言う水溶性有機溶媒としては、メチルアルコ−ル、エチルアルコ−ル、イソプロピルアルコ−ル、アセトン、テトラヒドロフラン、Ｎ，Ｎ−ジメチルホルムアミド、Ｎ−メチルピロリドンなどが挙げられる。これらの水溶性有機溶媒は珪酸ソ−ダの非溶媒となる性質を有するものである。
【００２５】
本発明は、水と非水系溶媒との混合溶媒中で、精製珪酸ソ−ダと、オルガノシリル化剤とを、反応させて得たポリスチレン換算の重量平均分子量（Ｍｗ）が２，０００〜６，０００の部分シリル化有機珪酸重合体を、酸により中和し、必要に応じて有機極性溶媒を添加し、次いで加熱処理して高分子量化することを特徴とする、ポリスチレン換算の重量平均分子量（Ｍｗ）が３万以上である高分子量ポリオルガノシリルシリケートの製造方法を含むものである。
【００２６】
更に具体的に本発明の製造方法を説明すれば、３〜４０重量％、好ましくは５〜２０重量％濃度の精製珪酸ソ−ダ水溶液に、非水系溶媒を加え、攪拌下にオルガノシリル化剤を原液のまま、または有機溶媒で希釈したものを滴下し、常温、常圧下で３０分〜１０時間、好ましくは１〜７時間反応させて、ポリスチレン換算の重量平均分子量（Ｍｗ）が２，０００〜６，０００の部分シリル化有機珪酸重合体溶液を得る。また所望により該反応を加温及び／又は加圧条件下に反応することも可能である。
【００２７】
次いで、塩酸、硫酸あるいは酢酸などの酸により、反応液のｐＨが約５以下となるように調整し、必要に応じて有機極性溶媒を添加し、未反応珪酸ソ−ダを中和する。中和方法としては、部分シリル化有機珪酸重合体溶液に、順次、酸、必要に応じて有機極性溶媒を添加する、あるいは酸と有機極性溶媒との混合溶液に部分シリル化有機珪酸重合体溶液を添加する方法が用いられる。
【００２８】
ここで有機極性溶媒は、部分シリル化有機珪酸重合体溶液を酸により中和する際に、部分シリル化有機珪酸重合体のシリル化率によって、乳濁あるいは懸濁状態となることを防止するするために添加される。次いで、２５〜７０℃、好ましくは３０〜６０℃で、３０分〜１０時間、好ましくは１〜６時間、シラノ−ル縮合反応を行なう。
【００２９】
反応終了後、反応液を有機溶媒相と水相の二相に分液し、水相を除去して、ポリマ−を含む有機溶剤相を回収する。この際、反応で用いる溶媒の種類、量あるいはシリル化率により、反応液が懸濁状態となることがあるが、懸濁状態になった反応液は、アルコ−ル類、エ−テル類、ケトン類、エステル類などの有機極性溶媒を添加して分液することが好ましい。
【００３０】
回収された有機溶剤相は、水で洗浄し、溶媒沈澱法あるいは溶媒留去により、目的のポリマーを固体として回収する。または適時、溶媒交換などの処理により、ポリマー溶液として用いても良い。
【００３１】
本発明で用いる非水系溶媒の具体例としては、たとえばメチルイソブチルケトン、メチルイソプロピルケトンなどのケトン類；ジエチルエ−テル、イソプロピルエ−テルなどのエ−テル類；ベンゼン、トルエン、キシレンなどの芳香族炭化水素類などが挙げられる。非水系溶媒の使用量は、溶媒の種類あるいはシリル化率などによって異なるが、全反応液の２０〜８０重量％、好ましくは３０〜７０重量％の範囲である。
【００３２】
オルガノシリル化剤としては、合成の容易さ、あるいは入手の容易さから、炭素数１〜５のアルキル基もしくはフェニル基のオルガノシリル化剤が特に好ましい。オルガノシリル化剤の代表的な例としては、トリメチルクロルシラン、トリメチルエトキシシラン、ジメチルジクロルシラン、メチルトリクロルシラン、
【００３３】
トリエチルクロルシラン、フェニルジメチルクロルシラン、フェニルジメトキシシラン、ジフェニルジクロルシラン、ビニ−ルジメチルクロルシラン、ビニ−ルジエトキシシラン、グリシジルジメチルクロルシラン、β−カルボキシエチルジメチルシランなどが挙げられる。
【００３４】
本発明で用いる部分シリル化有機珪酸重合体の合成で使用するオルガノシリル化剤の量は、シリル化反応での所望の反応率により変わり得るが、精製珪酸ソ−ダの使用モル数当たり４０〜９９．８モル％、好ましくは５０〜９９．５モル％となる範囲である。オルガノシリル化剤の量が４０モル％以下であると、反応中にゲル化反応により不溶性成分が生成する傾向があり、また９９．８モル％を越えると高分子量化しなくなり、好ましくない。
【００３５】
本発明で得られるポリスチレン換算の重量平均分子量（Ｍｗ）が３万以上である高分子量ポリオルガノシリルシリケートは、電気的特性、撥水性、加工性、力学的特性あるいは接着性などに優れた特性を有する。
【００３６】
本発明で得られるポリスチレン換算の重量平均分子量（Ｍｗ）が３万以上である高分子量ポリオルガノシリルシリケートは、耐熱性が３５０℃以上で、かつ絶縁性としての表面電気抵抗が１０16Ω以上、体積電気抵抗が１０17Ω・ｃｍ以上であり、また誘電率が２．４以下であることから、電子部品、配線基盤等に必要とされる耐熱性、絶縁性あるいは低誘電率性等の電気的特性に優れたコ−テイング材として使用し得る。
【００３７】
また本発明で得られる高分子量ポリオルガノシリルシリケートは、金属、プラスチックあるいはガラス等の各種成形用素材に好適な密着性を有し、かつエルマ光学社製の接触角測定装置を用いて、２０℃で測定する蒸留水との塗膜面との接触角は９５゜以上で、かつ鉛筆硬度は４Ｈ以上であり、撥水性あるいは耐擦傷性、耐候性等の優れた特性を有する為、コ−テイング材、塗料、接着剤、撥水剤として好適に使用し得る。
【００３８】
本発明で得られる高分子量ポリオルガノシリルシリケートは、そのまま溶液として用いることもできるが、溶液製膜加工法により、硬度、引張り特性等の優れた機械的強度を有するシート、フィルム、保護膜、あるいは気体分離特性に優れた層間膜、気体分離膜として好適に使用しうるフィルム、シートに成形加工することもできる。
【００３９】
また、強度、寸法安定性等の性能をさらに改善する為に、本発明で得られる高分子量ポリオルガノシリルシリケートに、各種充填材を添加して使用することも可能である。充填材としては、繊維状充填材、無機充填材等が挙げられる。
【００４０】
繊維状充填材としては、ガラス繊維、炭素繊維、セラミック繊維、アラミド繊維、金属繊維、炭化珪素繊維等が使用できる。また無機充填材としては、硫酸バリウム、硫酸カルシュウム、クレ−、バイロフェライト、ベントナイト、セリサイト、ゼオライト、マイカ、雲母、タルク、アタルパルジャイト、フェライト、珪酸カルシュウム、炭酸カルシュウム、炭酸マグネシュウム、ガラスビ−ズ等が使用できる。
【００４１】
更に、本発明で得られる高分子量ポリオルガノシリルシリケートに、下記のごとき合成樹脂及び／またはエラストマ−を溶解、あるいは混合して使用することができる。これらの合成樹脂としては、例えば、ポリエステル、ポリアミド、ポリイミド、ポリエ−テルイミド、ポリカ−ボネ−ト、ポリフェニレンエ−テル、ポリフェニレンスルフィド、ポリスルフォン、ポリエ−テルスルフォン、
【００８１】ポリエ−テルエ−テルケトン、ポリエ−テルケトン、ポリ四弗化エチレン、ポリ二弗化エチレン、ポリスチレン、ＡＢＳ樹脂、エポキシ樹脂、シリコ−ン樹脂、フェノ−ル樹脂、ウレタン樹脂等が挙げられる。
【００４２】
エラストマ−としては、塩化ビニル系エラストマ−、ポリエステル系エラストマ−、シリコ−ン系エラストマ−、スチレン系エラストマ−、オレフィン系エラストマ−、ポリアミド系エラストマ−、ウレタン系エラストマ−等が挙げられる。
【００４３】
また使用目的により本発明で得られる高分子量ポリオルガノシリルシリケート、または上述の合成樹脂及び／またはエラストマ−との混合物に、更に添加剤として、通常の公知慣用の着色剤、耐熱安定剤、紫外線安定剤、発泡剤、滑剤、カップリング剤等を含有せしめることができる。
【００４４】
次に本発明の高分子量ポリオルガノシリルシリケートの製造方法、及び応用例を、実施例に基づいて更に詳細に説明する。元より本発明はかかる実施例のみに限定されるものではない。
【００４５】
【実施例】
なお重量平均分子量（Ｍｗ）、ＩＲスペクトル、13Ｃ ＮＭＲ、1Ｈ ＮＭＲ、29Ｓｉ ＮＭＲ及び１０％加熱減量温度は、以下の方法で測定した。
【００４６】
（１）重量平均分子量（Ｍｗ）
測定試料として約０.１重量％のテトラヒドロフラン溶液（以下、ＴＨＦと略す）を用い、ゲルパ−ミエ−ションクロマトグラフィ−ＨＬＣ−８０２０（ＧＰＣ：東ソ−株式会社製）によりＳＨＯＤＥＸ ＡＣ−８０３および８０４ゲルカラム（昭和電工株式会社製）を使用して測定した。
【００４７】
（２）赤外分析法（ＩＲスペクトル）
ＦＴ／ＩＲ ５Ｍ（日本分光エンジニアリング株式会社製）を用いて、ミクロＫＢｒ打錠法によりスキャン回数１００回の条件で測定した。
【００４８】
（３）13Ｃ ＮＭＲ、1Ｈ ＮＭＲおよび29Ｓｉ ＮＭＲのＦＴ−ＮＭＲスペクトルＧＳＸ−４００（４００ＭＨｚ）（日本電子株式会社製）を用い、クロロホルム−ｄ（ＣＤＣｌ3）に溶解した試料に標準物質（クロロホルム：ＣＨＣｌ3またはテトラメチルシラン：ＴＭＳ）を加えて測定した。
【００４９】
（４）１０％加熱減量温度示差熱熱重量同時測定装置ＴＧ／ＤＴＡ−２２０（セイコ−電子社製）により窒素雰囲気下、常温〜１０００℃の温度領域で、１０℃／分の昇温条件で熱重量分析を行った結果から求めた。
【００５０】
（製造例１〜５）
市販の珪酸ソ−ダ（水ガラスＪＩＳ規格３号、重量平均分子量Ｍｗ２４００、数平均分子量Ｍｎ１１００、Ｍｗ／Ｍｎ＝２．１８）を蒸留水で約３倍に希釈し、ＳｉＯ2成分濃度が９．８重量％の水溶液を調製した。この水溶液１００ｇ当たりに、表１に示す水溶性有機溶媒を、攪拌しながら適下し、生じた沈澱物を濾過分離した。次いで、それらの一部を乾燥し、精製珪酸ソ−ダの収率を求めた。
【００５１】
また、精製珪酸ソ−ダおよび可溶成分の１部をＬｅｎｔｚ法によりトリメチルシリル化した試料を用いて、ＧＰＣにより分子量を測定した。
【００５２】
（参考例１）
ｌｅｎｔｚ法（Ｃ．Ｗ．Ｌｅｎｔｚ，Ｉｎｏｒｇ．Ｃｈｅｍ．３巻、５７４頁１９６４年）によるシリル化反応は、蒸留水（３．５モル）、塩酸（０．９モル）、イソプロピルアルコ−ル（２モル）およびヘキサメチルジシロキサン（０．５モル）の混合溶液に、攪拌下１モル％珪酸ソ−ダ水溶液５３ｇ（Ｓｉ：０．０５モル相当）を、２３〜２５℃で滴下し、２５℃で１時間攪拌した。次いで有機層を分液し、有機層にアンバ−ライト−１５Ｅ（ロ−ム・アンド・ハ−ス社製）１０ｇを加えて２８℃、２時間反応し、濾過分離後溶媒を留去してシリル化体を得た。
【００５３】
これらを表１に示す。表中のＭｗは得られた精製珪酸ソ−ダの重量平均分子量を、Ｍｎは数平均分子量を表す。また製造例３の除去成分（可溶成分）の重量平均分子量は５００、数平均分子量は４２０であり、Ｍｗ／Ｍｎ＝１．２であった。
【００５４】
【表１】
0003622253.tif 000003
【００５５】
（実施例１〜５）
製造例１〜５で得られた精製珪酸ソーダに、水を加えて再溶解し、ＳｉＯ2成分が１０重量％の水溶液を調製した。
【００５６】
この水溶液２５０ｇと、メチルイソブチルケトン１５０ｇとを滴下漏斗、温度計、コンデンサーおよび攪拌棒を取り付けた１Ｌ容の４つ口フラスコに仕込み、３０℃以上にならないように冷却しながら、攪拌下で表２に示す量のトリメチルクロルシラン（以下ＴＭＣＳと略す）を１０〜２０分かけて滴下し、更に攪拌を１時間継続し、部分シリル化有機珪酸ソ−ダ重合体溶液を得た。
【００５７】
次いで、この部分シリル化有機珪酸ソ−ダ重合体溶液を、表２に示す量の塩酸／イソプロピルアルコール（以下ＩＰＡと略す）溶液（塩酸濃度５重量％）に滴下した。滴下終了後、反応温度を約５０℃に上げ、更に３時間攪拌を継続し、シラノ−ル縮合反応を終了した。この反応液を分液漏斗に移し、２層に分離後、下層の水層を除去してポリオルガノシリルシリケートを含む有機層を回収した。
【００５８】
この有機層に該有機層と同量の蒸留水を加えて振とうして洗浄した。この洗浄操作を２回繰り返した後、有機溶媒を留去して、表２に示す収率で、粘着性の無いポリオルガノシリルシリケートを得た。
【００５９】
実施例１〜５で得られたポリオルガノシリルシリケートの重量平均分子量を第２表に示す。表２に示すように各ポリオルガノシリルシリケートの重量平均分子量は、全て３万以上であった。
【００６０】
（比較例１）
精製珪酸ソーダ水溶液に代えて、市販の珪酸ソーダ（水ガラス３号）を蒸留水で約３倍に希釈し、ＳｉＯ2成分の濃度が９．８重量％に調製した水溶液を用いた以外は実施例１と同様な操作を行って、表２に示す収率および重量平均分子量の粘着性があるポリトリメチルシリルシリケートを得た。
【００６１】
また、実施例２〜５で得られたポリマーについて、ＩＲスペクトル、13Ｃ ＮＭＲ、1Ｈ ＮＭＲ、29Ｓｉ ＮＭＲの測定による構造解析を行い、一般式１で表されるポリオルガノシリルシリケートが生成したことを確認した。13Ｃ ＮＭＲ、1Ｈ ＮＭＲ、29Ｓｉ ＮＭＲの測定結果の主要部を以下に示す。
【００６２】
（１）ＩＲスペクトル（ＫＢｒ−デスク法）
７５０、８４０、８６０及び１２５０ｃｍ-1（シリル基の−ＣＨ3に基づく吸収）、１０８０〜１０９０ｃｍ-1（Ｓｉ−Ｏ−Ｓｉに基づくダブル吸収）、２９６０ｃｍ-1（メチル基のＣ−Ｈに基づく吸収）、３４００ｃｍ-1付近（シラノ−ル基ＯＨに基づく吸収）。
【００６３】
特に、１１００ｃｍ-1付近にシロキサンのダブルピークが見られることから、（ジャーナル・オブ・ポリマーサイエンス（１９６３年）Ｃ−１巻、８８頁に、シロキサンのダブルピークが記載されている。）このポリオルガノシリルシリケートは、一般式１で表される構造を有することが確認された。
【００６４】
（２）13Ｃ ＮＭＲスペクトル（ＣＤＣｌ3溶液）
１．７ｐｐｍ、１．６ｐｐｍ（ｍ）（トリメチルシリル基−Ｓｉ（ＣＨ3）3に基づくシグナル）。
【００６５】
（３）1Ｈ ＮＭＲスペクトル（ＣＤＣｌ3溶液）
０．１２〜０．１４ｐｐｍ（ｍ）（メチル基に基づくシグナル）。
【００６６】
（４）29Ｓｉ ＮＭＲスペクトル（ＣＤＣｌ3溶液）
８〜１０ｐｐｍ（トリメチルシロキサン基−ＯＳｉ（ＣＨ3）3に基づくシグナル）、−１０８〜−１１０ｐｐｍ（Ｓｉ（Ｏ1/2）4結合に基づくシグナル）。
【００６７】
また、実施例１〜５で得られたポリマ−について、１０重量％加熱減量温度および１０００℃迄の加熱減量を測定した。測定結果の１例を図６に示す。これらポリマーの１０重量％加熱減量温度は４９０〜５３０℃、１０００℃での加熱減量は２８〜３２重量％で、これらのポリマ−は、極めて高い耐熱性を有していることを確認した。
【００６８】
【表２】
0003622253.tif 000004
【００６９】
（実施例６）
実施例１〜５と同様に、製造例１〜５で得られた精製珪酸ソーダに、水を加えて再溶解し、ＳｉＯ2成分が１０重量％の水溶液を調製した。
【００７０】
この水溶液２５０ｇと、メチルイソブチルケトン１５０ｇとを滴下漏斗、温度計、コンデンサーおよび攪拌棒を取り付けた１Ｌ容の４つ口フラスコに仕込み、３０℃以上にならないように冷却しながら、攪拌下で表２に示す量のトリメチルクロルシラン（以下ＴＭＣＳと略す）を１０〜２０分かけて滴下し、更に攪拌を１時間継続し、部分シリル化有機珪酸ソ−ダ重合体溶液を得た。
【００７１】
この部分シリル化有機珪酸ソ−ダ重合体溶液を用いて、Ｌｅｎｔｚ方法によりシリル化してポリオルガノシリルシリケートを得た。得られたポリオルガノシリルシリケートの重量平均分子量（Ｍｗ）は３７００、数平均分子量（Ｍｎ）は２８５０であった。
【００７２】
（実施例７〜９）
製造例２と同様に処理して得られた精製珪酸ソーダに、水を加えて再溶解し、ＳｉＯ2成分が１０重量％の水溶液を調整した。
【００７３】
この水溶液２５０ｇと、トルエン１５０ｇとを滴下漏斗、温度計、コンデンサーおよび攪拌棒を取り付けた１Ｌ容の４つ口フラスコに仕込み、３０℃以上にならないように冷却しながら、攪拌下で表３に示す量のＴＭＣＳを２等分し、一部分を原液で、次いで他の一部分を１０重量％イソプロピルアルコ−ル（以下、ＩＰＡと略す）溶液として、それぞれ１０〜２０分間かけて滴下し、さらに攪拌を１時間継続後、表３に示す量の１０重量％塩酸／ＩＰＡ溶液中に滴下した。
【００７４】
滴下終了後、実施例１〜５と同様な操作を行って、表３に示す収率、重量平均分子量の粘着性のないポリオルガノシリルシリケートを得た。表３中の部分シリル化率は、精製珪酸ソ−ダの使用モル数当たりのＴＭＣＳの使用モル％量を表す。
【００７５】
（比較例２）
実施例７〜９で用いたと同様の精製珪酸ソ−ダを、参考例１のＬｅｎｔｚ法により、可能な限りシリル化した、シリル化率がほぼ１００％であると推定されるポリオルガノシリルシリケート溶液を、実施例７〜９と同様に、５０℃、３時間反応、処理して、ポリオルガノシリルシリケートを得た。表２に示すように重量平均分子量（Ｍｗ）は低く、目的とする高分子量ポリオルガノシリルシリケートは得られなかった。
【００７６】
（比較例３）
表３に示す量のＴＭＣＳを用いること以外は、実施例７〜９と同様に実施した。反応中にゲル化が生じ、均一な反応が行えなかった。
【００７７】
また、実施例７〜９で得られたポリマーについてＩＲスペクトル、13Ｃ ＮＭＲ、1Ｈ ＮＭＲ、および29Ｓｉ ＮＭＲの測定による構造解析を行い、実施例１〜５の場合と同様な結果を得た。
【００７８】
（比較例４）
実施例８のＴＭＣＳの全量を仕込み、次いで精製珪酸ソ−ダ水溶液を滴下する以外は実施例８と同様に実施した。この方法では精製珪酸ソ−ダを滴下している段階で、不溶物が生成し、均一な反応が行えなかった。
【００７９】
【表３】
0003622253.tif 000005
【００８０】
（応用例１）
塗膜作成例実施例２で得られたポリトリメチルシリルシリケート２ｇを、トルエン８ｇに溶解して、均一透明の溶液を得た。この溶液をＮｏ．１２バ−コ−タ−を用いてガラス板上に塗布し、均一な塗膜を形成した。塗布されたガラス板を２５０℃、１時間加熱した。
【００８１】
ガラス板上に形成された塗膜は、クラックがなく、透明均一で、その膜厚は約６μｍであった。形成された塗膜について、ＪＩＳ Ｋ ５４００（１ｋｇ）による鉛筆硬度、および蒸留水を小滴滴下した塗膜面との接触角を接触角測定装置（エルマ光学社製）により、２０℃で測定した。鉛筆硬度は５Ｈ以上、接触角は１０１゜であった。
【００８２】
（比較応用例１）
ポリオルガノシリルシリケートを比較例１および比較例２で得られたポリオルガノシリルシリケートに代えて用いた以外は、応用例１と同様に実施した。いずれの場合も、加熱処理によってクラックが著しく発生し、均一な塗膜は得られなかった。
【００８３】
【発明の効果】
本発明は、耐熱性、絶縁性あるいは低誘電率等の電気的特性に優れた電子部品または配線基盤用のコーテイング材料、金属、プラスチックあるいはガラス等の各種成形材の、撥水性あるいは耐熱性、耐擦傷性、耐候性等に優れたコ−ティング・塗料材料、あるいはフィルム・シート等に使用し得る、重量平均分子量３万以上の高分子量ポリオルガノシリルシリケートの工業的製造方法を提供できる。
【００８４】
【図面の簡単な説明】
【図１】本発明のポリオルガノシリルシリケートのラダー構造の１例を示す模式図である。図中のＲは水素原子または置換シリル基を表わす。
【図２】本発明のポリオルガノシリルシリケートのラダー構造の１例を示す模式図である。
【図３】珪酸ソーダの構造を示す模式図である。
【図４】本発明のポリオルガノシリルシリケートの1Ｈ ＮＭＲスペクトルの１例として、実施例１のポリオルガノシリルシリケートの1Ｈ ＮＭＲスペクトルを示す図である。
【図５】本発明のポリオルガノシリルシリケートの13Ｃ ＮＭＲスペクトルの１例として、実施例１のポリオルガノシリルシリケートの13Ｃ ＮＭＲスペクトルを示す図である。
【図６】本発明のポリオルガノシリルシリケートの29Ｓｉ ＮＭＲスペクトルの１例として、実施例１のポリオルガノシリルシリケートの29Ｓｉ ＮＭＲスペクトルを示す図である。
【図７】本発明のポリオルガノシリルシリケートの熱重量分析（ＴＧＡ）の１例として、実施例１のポリオルガノシリルシリケートの熱重量分析（ＴＧＡ）を示す図である。
【図１】
0003622253.tif 000007
【図２】
0003622253.tif 000008
【図３】
0003622253.tif 000009
【図４】
0003622253.tif 000010
【図５】
0003622253.tif 000011
【図６】
0003622253.tif 000012
【図７】
0003622253.tif 000013